(57)【要約】【課題】滑らかな書き味を持ち、堅牢性、発色性顔料の分散安定性を良好にすることに優れたボールペン用油性インキ組成物、及びその油性インキ組成物を用い逆流防止機構を搭載した油性ボールペンに関すること。【解決手段】少なくとも顔料、および分散剤としてポリビニルブチラールを含み、かつ化学構造式（１）の溶剤を主溶剤として含むボールペン用油性インキ組成物。ポリビニルブチラールは平均分子量１０，０００〜３０，０００、インキは２５℃で５００〜３，０００ｍＰａ・ｓ　のインキ粘度となることが好ましい。このボールペン用油性インキ組成物と、チップとインキ収容管とをつなぐ継ぎ手部分に逆流防止機構を設けた油性ボールペン。さらにインキ後端部にインキ揮発防止および逆流防止用にインキ追従体を搭載することが好ましい。【化１】2004107594.tif 000007【選択図】　　　なし【特許請求の範囲】
【請求項１】
少なくとも顔料、および分散剤としてポリビニルブチラールを含み、かつ、化学構造式（１）
【化１】
2004107594.tif 000006
の溶剤を主溶剤として含むことを特徴とするボールペン用油性インキ組成物。
【請求項２】
ポリビニルブチラールは平均分子量１０，０００〜３０，０００であることを特徴とする請求項１記載のボールペン用油性インキ組成物。
【請求項３】
２５℃で５００〜３，０００ｍＰａ・ｓ　のインキ粘度となることを特徴とする請求項１又は２記載のボールペン用油性インキ組成物。
【請求項４】
顔料と染料を併用したことを特徴とする請求項１〜３のいずれか１項に記載のボールペン用油性インキ組成物。
【請求項５】
請求項１〜４のいずれか１項に記載のボールペン用油性インキ組成物と、チップとインキ収容管とをつなぐ継ぎ手部分に逆流防止機構を設けたことを特徴とする油性ボールペン。
【請求項６】
さらにインキ収容管のインキ後端部にインキ揮発防止および逆流防止用にインキ追従体を搭載したことを特徴とする請求項５に記載の油性ボールペン。
【発明の詳細な説明】
【０００１】
【発明の属する技術分野】
本発明は、ボールペン用油性インキとして好適に用いられ、滑らかな書き味を持ち、堅牢性、発色性、顔料の分散安定性を良好にすることに優れたボールペン用油性インキ組成物、及びその油性インキ組成物を用い逆流防止機構を搭載した油性ボールペンに関するものである。
【０００２】
【従来の技術】
従来上市されている油性ボールペンでは、溶剤としては２−フェノキシエタノールとベンジルアルコールの混合物で構成されており、化学構造式（１）
【０００３】
【化２】
2004107594.tif 000002
【０００４】
の溶剤を主溶剤として用いている油性ボールペンはこれまで上市されていない。
【０００５】
本発明者は、滑らかな書き味を持ち、筆記面に対するすばやいインキの浸透性、ペン先での乾燥性などを追求して、化学構造式（１）の溶剤を主溶剤として使用するインキ組成物を検討している（特願平１２−２３２００４号）。
【０００６】
また、従来の油性ボールペンでは、通常、油性ボールペンでは顔料を使用できにくいので堅牢性を高める上で含金染料などを使用し、耐光性を確保していた。しかし、堅牢性は顔料が優れている。
【０００７】
また、従来の油性ボールペンでは、高粘度インキが用いられるので、逆流防止のためにインキ追従体やチップとインキ収容管とをつなぐ継ぎ手部分に逆流防止機構を設けることにより逆流しにくい構造をとることはされていない。
【０００８】
【発明が解決しようとする課題】
本発明者は、化学構造式（１）の溶剤を主溶剤として使用したインキ組成物を用いた油性ボールペンでは、溶剤の流動性が高くペン先から空気が混入し不具合を生じ易いので、逆流防止機構を搭載することが必要であることに考えがいたり、また堅牢性のために顔料を使用することを企図し、化学構造式（１）の溶剤を主溶剤とし顔料を用いたインキ組成物と逆流防止機構を搭載した油性ボールペンにおいて、堅牢性、発色性、顔料の分散安定性が良好な油性インキ組成物を提供すべく検討した。
【０００９】
即ち、本発明は、従来の方法とは異なり、滑らかな書き味を持ち、堅牢性、発色性、顔料の分散安定性を良好にすることに優れ、かつ逆流防止機構を搭載したボールペン用の油性インキ組成物、およびその油性インキ組成物を用い逆流防止機構を搭載した油性ボールペンを提供することを目的とする。
【００１０】
【課題を解決するための手段】
上記目的を達成する本発明は、下記を特徴とするものである。
（１）少なくとも顔料、および分散剤としてポリビニルブチラールを含み、かつ、化学構造式（１）
【００１１】
【化３】
2004107594.tif 000003
【００１２】
の溶剤を主溶剤として含むことを特徴とするボールペン用油性インキ組成物。
（２）ポリビニルブチラールは平均分子量１０，０００〜３０，０００であることを特徴とする上記（１）記載のボールペン用油性インキ組成物。
（３）２５℃で５００〜３，０００ｍＰａ・ｓ　のインキ粘度となることを特徴とする上記（１）（２）記載のボールペン用油性インキ組成物。
（４）顔料と染料を併用したことを特徴とする上記（１）〜（３）記載のボールペン用油性インキ組成物。
（５）上記（１）〜（４）に記載のボールペン用油性インキ組成物と、チップとインキ収容管とをつなぐ継ぎ手部分に逆流防止機構を設けたことを特徴とする油性ボールペン。
（６）さらにインキ収容管のインキ後端部にインキ揮発防止および逆流防止用にインキ追従体を搭載したことを特徴とする上記（５）に記載の油性ボールペン。
【００１３】
【発明の実施の形態】
本発明のボールペン用油性インキ組成物に用いられる溶剤の主溶剤としては、
化学構造式（１）
【００１４】
【化４】
2004107594.tif 000004
【００１５】
の溶剤であり、具体例には１，３ブタンジオール、３−メトキシ−１−ブタノール、３−メチル−３−メトキシ−１−ブタノール等が挙げられる。これらの溶剤を使用することにより滑らかな書き味を持つことが可能となる。主溶剤とは、全溶剤の５０重量％以上をいうが、必要に応じて７０重量％以上、さらには８０重量％以上、特に９０重量％以上用いることができる。
【００１６】
更に補助溶剤として使用するものとしては、２５℃での蒸気圧が０．００１ｍｍＨｇ以上のアルコール、多価アルコール、グリコールエーテルから選ばれる溶剤が適している。具体的に、アルコール類としては、炭素数が２以上の脂肪族アルコールであり、エタノール、ｎ−プロパノール、イソプロパノール、ｎ−ブタノール、イソブタノール、ｔｅｒｔ−ブチルアルコール、１−ペンタノール、イソアミルアルコール、ｓｅｃ−アミルアルコール、３−ペンタノール、ｔｅｒｔ−アミルアルコール、ｎ−ヘキサノール、メチルアミルアルコール、２−エチルブタノール、ｎ−ヘプタノール、２−ヘプタノール、３−ヘプタノール、ｎ−オクタノール、２−オクタノール、２−エチルヘキサノール、３，５，６−トリメチルヘキサノール、ノナノール、ｎ−デカノール、ウンデカノール、ｎ−デカノール、トリメチルノニルアルコール、テトラデカノール、ヘプタデカノール、シクロヘキサノール、２−メチルシクロヘキサノール、ベンジルアルコールやその他多種の高級アルコール等が挙げられる。
【００１７】
また、多価アルコールとしては、エチレングリコール、ジエチレングリコール、３−メチル−１，３−ブタンジオール、トリエチレングリコール、ジプロピレングリコール、１，３プロパンジオール、１，３−ブタンジオール、１，５−ペンタンジオール、ヘキシレングリコール、オクチレングリコール等の分子内に２個以上の炭素、２個以上の水酸基を有する多価アルコールが挙げられる。
【００１８】
グリコールエーテルとしては、メチルイソプロピルエーテル、エチルエーテル、エチルプロピルエーテル、エチルブチルエーテル、イソプロピルエーテル、ブチルエーテル、ヘキシルエーテル、２−エチルヘキシルエーテル、エチレングリコールモノヘキシルエーテル、エチレングリコールモノフェニルエーテル、エチレングリコールモノ−２−エチルブチルエーテル、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレグリコールモノブチルエーテル、トリエチレングリコールモノブチルエーテル、テトラエチレングリコールモノブチルエーテル、３−メチル−３−メトキシ−１−ブタノール、３−メトキシ−１−ブタノール、プロピレングリコールモノメチルエーテル、プロピレングリコールモノエチルエーテル、プロピレングリコールモノプロピルエーテル、プロピレングリコールモノブチルエーテル、プロピレングリコールフェニルエーテル、プロピレングリコールターシャリーブチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノメチルエーテル、トリプロピレングリコールモノブチルエーテル、テトラプロピレングリコールモノブチルエーテル等が挙げられる。
【００１９】
以上挙げた溶剤の中で特に好ましいのは、炭素数２〜７のグリコールエーテルが特に効果が解り易い。また、安全性及び経口毒性等の点から好ましくはエチレングリコール誘導体等以外の有機溶剤を使用した方が好ましい。
【００２０】
また、以上に挙げた溶剤の他に、限定するわけではないが、特にリン酸エステルとアミン系化合物の混合物との溶解性や発揮性能を妨げない範囲で、以下に挙げる溶剤を添加することも可能である。
【００２１】
それらの例として、多価アルコール類誘導体があり、ソルビタン脂肪酸系、ポリグリセリン高級脂肪酸系、ショ糖脂肪酸系、プロピレングリコール脂肪酸系等の誘導体も挙げられる。
【００２２】
エステル類の溶剤としては、例えば、プロピレングリコールメチルエーテルアセテート、プロピレングリコールジアセテート、３−メチル−３−メトキシブチルアセテート、プロピレングリコールエチルエーテルアセテート、エチレングリコールエチルエーテルアセテート、ギ酸ブチル、ギ酸イソブチル、ギ酸イソアミル、酢酸プロピル、酢酸ブチル、酢酸イソプロピル、酢酸イソブチル、酢酸イソアミル、プロピオン酸メチル、プロピオン酸エチル、プロピオン酸プロピル、プロピオン酸イソブチル、プロピオン酸イソアミル、酪酸メチル、酪酸エチル、酪酸プロピル、イソ酪酸メチル、イソ酪酸エチル、イソ酪酸プロピル、吉草酸メチル、吉草酸エチル、吉草酸プロピル、イソ吉草酸メチル、イソ吉草酸エチル、イソ吉草酸プロピル、トリメチル酢酸メチル、トリメチル酢酸エチル、トリメチル酢酸プロピル、カプロン酸メチル、カプロン酸エチル、カプロン酸プロピル、カプリル酸メチル、カプリル酸エチル、カプリル酸プロピル、ラウリン酸メチル、ラウリン酸エチル、オレイン酸メチル、オレイン酸エチル、カプリル酸トリグリセライド、クエン酸トリブチルアセテート、オキシステアリン酸オクチル、プロピレングリコールモノリシノレート、２−ヒドロキシイソ酪酸メチル、３−メトキシブチルアセテート等様々なエステルが挙げられる。
【００２３】
また、分子内に水酸基を持たない溶剤ジエーテルやジエステルは、具体的には、エチレングリコールジエチルエーテル、エチレングリコールジブチルエーテル、ジエチレングリコールジエチルエーテル、ジエチレングリコールジブチルエーテル、ジエチレングリコールジメチルエーテル、ジプロピレングリコールジメチルエーテル等が挙げられる。
【００２４】
本発明のボールペン用油性インキでは、着色剤として顔料を用いることを特徴とする。従来油性ホールペンで用いられてきた含金染料と比べて、安全性、堅牢性の点で優れることができる。顔料は単独で用いてもよいが、特に発色性のために顔料と染料併用の形で使用してもよい。
【００２５】
顔料としては、カーボンブラックやフタロシアニン系やモノアゾ、ジスアゾ、縮合アゾ、キレートアゾ等の不溶性アゾ系と難溶性アゾ、可溶性アゾ等の溶性アゾを含むアゾ系やキナクリドン系やジケトピロロピロール系やスレン系やジオキサジン系およびイソインドリノン系等の有機顔料を使用することができる。
【００２６】
特にカーボンブラックに関しては、なるべく比表面積の小さなものを使用しなければならず、具体的にはＢＥＴ法にて測定した値で１００ｍ２　／ｇ以下のものが好ましい。具体的には三菱化成製カーボンブラックとして＃３３、＃３２、＃３０、＃２５、ＣＦ９等があり、キャボット社製カーボンブラックとしてＲＥＧＡＬ（４００Ｒ、５００Ｒ、３３０Ｒ、３００Ｒ）、ＥＬＦＴＥＸ（８、１２）、ＳＴＥＲＬＩＮＧ　Ｒ等があり、デグサ社製としてＰｒｉｎｔｅｘ（４５、４０、３００、３０、３、３５、２５、２００、Ａ、Ｇ）、ＳＢ（２５０、２００）等があり、コロンビアン社製としてＲＡＶＥＮ（１０４０、１０３５、１０２０、１０００、８９０、８９０Ｈ、８５０、５００、４５０、４２０、４１０、Ｈ２０、２２、１６、１４）等がある。
【００２７】
また、顔料としては、用いる化学構造式（１）の有機溶剤に溶解し難く分散後の平均粒径が３０ｎｍ〜７００ｎｍとなるものが好ましい。顔料の配合量は、インキ組成物全量に対し、０．５〜２５重量％、好ましくは０．５〜２０％までの範囲で必要に応じて配合することができる。
【００２８】
使用できる顔料は、単独又は２種以上の混合で使用することができる。また、必要に応じて無機顔料を用いた分散体や染料等も分散安定性に悪影響を与えない程度で添加することができる。更に、スチレン、アクリル酸、アクリル酸エステル、メタアクリル酸、メタアクリル酸エステル、アクリルニトリル、オレフィン系モノマーを重合して得られる樹脂エマルションや、インキ中では膨潤して不定形となる中空樹脂エマルション、または、これらのエマルション自身を着色剤で染着して得られる染着樹脂粒子からなる有機多色顔料等が挙げられる。
【００２９】
本発明に使用する色材が顔料である場合は、顔料分散インキ組成物を製造するには、従来から公知の種々の方法が採用できる。例えば、上記各成分を配合し、ディゾルバー等の攪拌機により混合攪拌することによって、また、ボールミルやロールミル、ビーズミル、サンドミル、ピンミル等によって混合粉砕した後、遠心分離や濾過によって顔料の粗大粒子、及び未溶解物、混入固形物を取り除くことによって容易に得ることができる。
【００３０】
顔料に対して併用する染料としては、分散系を破壊しないものであれば、特に制限なく使用することができる。それらの染料としては、通常の染料インキ組成物に用いられる直接染料、酸性染料、塩基性染料、媒染・酸性媒染染料、酒精溶性染料、アゾイック染料、硫化・硫化建染染料、建染染料、分散染料、油溶染料、食用染料、金属錯塩染料等や通常の顔料インキ組成物に用いられる無機および有機顔料の中から任意のものを使用することができる。その配合量は、組成物全量当たり１〜５０重量％の範囲で選ばれる。
【００３１】
顔料を用いることで堅牢性には優れるが、発色性を高めるためには染料を併用することが望ましい。しかし、本発明の油性インキ組成物において顔料と併用する染料は、化学構造式（１）の溶剤の５０％溶液が０℃に３日間放置しても安定でありかつ粘度が２，０００ｍＰａ・ｓ　以下であることができる染料であることが好ましい。
【００３２】
ところで、本発明の化学構造式（１）の溶剤を主溶剤とする溶剤で顔料分散体を調製するためには、化学構造式（１）の溶剤は吸湿性が高いため、顔料分散剤には吸湿性の低いポリビニルブチラールが安定性に優れ好適であることを見出した。吸湿性の高いポリビニルピロリドン、ポリビニルアルコール、ポリビニルエーテルなどを使用するとインキ全体の吸湿性が上がったり、粘度低下による紙面へのインキの付着が激しくなる不都合があるからである。その他の顔料分散剤、例えば、スチレン−マレイン酸共重合体、ケトン樹脂、ヒドロキシエチルセルロースやその誘導体、スチレンーアクリル酸共重合体などでは顔料分散の安定性の面で使用する溶剤中では不安定になりやすく、凝集を起こしたり、顔料が沈降しれしまったりといった不具合を生じるのので、好適でない。
【００３３】
また、本発明の化学構造式（１）の溶剤を主溶剤とする溶剤を用いて継ぎ手に逆流防止機構を設けると、従来の油性ボールペンインキの様に２５℃粘度が６，０００ｍＰａ・ｓ　以上あると継ぎ手内の逆流防止ボールが極めて移動し難く、筆記時に不具合が生じるので、低粘度状態の顔料分散体であることが必要であることが判明した。継ぎ手内の逆流防止ボールが移動し易くなり好適に使用できるためには、２５℃粘度が３，０００ｍＰａ・ｓ　以下であればよく、好適な粘度（２５℃）は５００〜３，０００ｍＰａ・ｓであることが見出された。５００ｍＰａ・ｓ未満ではインキが紙面に対して滲みやすく、十分な性能が発揮できない。
【００３４】
このように粘度を増加させないでなおかつ顔料の分散性を高めるためには、ポリビニルブチラールは平均分子量が比較的に低い１０、０００〜３０、０００のものが好適であることも見出した。限定されるわけではないが、分散剤として中重合度以上（平均分子量３０，０００以上）のタイプのポリビニルブチラールを使用すると、有機顔料では濃度依存性が高くなってしまい安定性にも不安が残る場合がある。また、中重合度以上の分散剤を使用した顔料分散体では、粘度が高くなりすぎ、インキ化をする際に上記に記載する粘度範囲を超えてしまう恐れもある。従って、平均分子量が１０，０００〜３０，０００までのポリビニルブチラールが好適である。
【００３５】
本発明で用いるポリビニルブチラールとしては、積水化学社製のエスレックＢシリーズやデンカ社製のデンカブチラールシリーズ等があり、具体的には、ＢＬ−１、ＢＬ−２、ＢＬ−２Ｈ、ＢＬ−Ｓ、ＢＬ−ＳＨ、ＢＸ−１０、ＢＸ−Ｌがある。
【００３６】
ポリビニルブチラールの添加量は、顔料に対して分散剤量を２０〜６０質量％添加して分散することが好ましく、更に好ましくは２５〜５０質量％である。顔料の濃度は性能上使用範囲内で使用する。顔料濃度が高くなるとインキ化を行った際、やはり設定粘度範囲を超えてしまう可能性があるが、逆に顔料濃度が低すぎると堅牢性に問題が生じ、耐光性などに支障をきたす。
【００３７】
本発明の油性インキ組成物では顔料分散剤及び固着剤としてポリビニルブチラールを用いるが、本発明の目的を阻害しない範囲で他の分散剤を併用してもよい。
【００３８】
逆流防止機構に用いる逆流防止ボールは、なるべく移動し易い様に比重の重いものが好ましいので、金属ボール、特にＳＵＳ製ボールが好ましいが、更に比重が重い様な超硬製ボールは更に好ましい。
【００３９】
本発明の油性インキ組成物を用いる油性ボールペンでは、好適にはチップとインキ収容管とをつなぐ継ぎ手部分に逆流防止機構を設ける。先に述べたように、滑らかな書き味を目的として化学構造式（１）の溶剤を主溶剤として用いた場合、空気の混入による不具合が見出されたので、それを防止するためである。
【００４０】
本発明の油性ボールペンに搭載する逆流防止機構は、従来の水性ボールペン、ゲルインクボールペンにおいて公知の逆流防止機構であることができる。図１に典型的な逆流防止機構の例を示す。図１において、先端に金属あるいは超硬製の逆流防止ボール２が収容されたチップ１と、インキ組成物３を収容したインキ収容管４とをつなぐ継ぎ手部分５に逆流防止用ボール６とボール座７，８からなる逆流防止機構が形成されている。
【００４１】
本発明の油性インキ組成物は、逆流防止機構を搭載した油性ボールペンに用いてペン先からの空気の混入を防ぐことができるように構成されている。
【００４２】
本発明の油性インキ組成物をボールペンに用いる場合、さらに、ボールペン後端部にインキ追従体を付与することが好ましい。使用する化学構造式（１）の溶剤は揮発性があるので、揮発防止、吸湿性防止、インキ漏れ防止としてインキ追従体を添加するものである。
【００４３】
インキ追従体としては、インキに使用する溶剤に対して低透過性、低拡散性が必要であり、そのベースとしては不揮発性や難揮発性の流動体、具体的には、ポリブテンや流動パラフィン等、化学構造式（１）の溶剤と基本的に相溶性を有さない非シリコン系の油脂類を使用することができる。これらの物質の粘度が低い場合、増粘剤やゲル化剤を用いるとよい。具体的には、金属セッケン類、ベントナイト類、脂肪酸アマイド類、水添ヒマシ油類、酸化チタンやシリカやアルミナ等を含む金属微粒子類、セルロース類、エラストマー類等が挙げられる。
【００４４】
本発明のボールペン用油性インキ組成物に使用される樹脂としては、ケトン樹脂、スチレン樹脂、スチレン−アクリル樹脂、テルペンフェノール樹脂、ロジン変性マレイン酸樹脂、ロジンフェノール樹脂、アルキルフェノール樹脂、フェノール系樹脂、スチレンマレイン酸樹脂、ロジン系樹脂、アクリル系樹脂、尿素アルデヒド系樹脂、マレイン酸系樹脂、シクロヘキサノン系樹脂、ポリビニルブチラール、ポリビニルピロリドン等に代表される樹脂がある。
【００４５】
これらの樹脂の配合量としては、１〜３０重量％がよく、より好ましくは１〜２０重量％である。その配合量が１重量％未満であると粘度調整やペン先での摩耗が困難となり、３０重量％超だと樹脂以外の原材料が配合できなくなったり、書き味に悪影響を及ぼすことになる。
【００４６】
更に、本発明では必要に応じて、インキに悪影響を及ぼさず相溶することができる防錆剤、防黴剤、界面活性剤、潤滑剤及び湿潤剤等を配合することができる。特に脂肪酸などは、潤滑剤として好適に使用できる。また、乾燥抑制用添加剤として製品特性上、悪影響を及ぼさない範囲で主溶剤に相溶する不揮発性溶剤等も配合することができる。
【００４７】
【実施例】
以下実施例により本発明を更に具体的に説明するが、本発明は、この実施例によって限定されるものではない。
【００４８】
以下の実施例及び比較例に用いた成分は下記のである。
【００４９】
ポリビニルブチラールＢＬ−１：計算分子量１９，０００のポリビニルブチラール
ポリビニルブチラールＢＬ−Ｓ：計算分子量２３．０００のポリビニルブチラール
ポリビニルブチラールＢＭ−１：計算分子量４０，０００のポリビニルブチラール
ＹＰ９０Ｌ：テルペンフェノール樹脂
スピロンバイオレットＣ−ＲＨ：メチルバイオレットを母体とした酒精溶性染料
スピロンイエローＣ−ＧＮＨ：酒精溶性黄染料
Ｐｒｉｎｔｅｘ＃３５：カーボンブラック（顔料）
ハイラック１１０Ｈ：アルコール可溶性樹脂
クロモフタルブルーＡ−３Ｒ：インダスレン（顔料）
クロモフタルバイレットＢ：ジオキサジンバイオレット（顔料）
ポリビニルピロリドンＫ−３９：ポリビニルピロリドン樹脂
ダイアナプロセスオイルＰＷ−９０：流動パラフィン（鉱油）
アエロジルＲ−９７２：微粒子シリカ
Ｐ−１０５：テルペン樹脂
以下に記載した粘度は、Ｅ型粘度計、ＥＭＤ　１０ｒｐｍ値、レギュラーコーンを使用して測定した。
【００５０】
実施例１〜５、比較例１〜４は以下の通りである
（実施例１）２５℃粘度５００ｍＰ・ｓ
カーボンブラック＃２５　　　　　　　〔三菱化成製〕　　　　　１０％
ポリビニルブチラール　ＢＬ−Ｓ　　　〔積水化学製〕　　　　　　５％
ＹＰ９０Ｌ　　　　　　　　　　　　　〔ヤスハラケミカル製〕　１０％
３−メトキシブタノール　　　　　　　　　　　　　　　　　　　　５％
３−メトキシ，３−メチル，１−ブタノール　　　　　　　　　　７０％
（実施例２）２５℃粘度１１００ｍＰ・ｓ
スピロンバイオレットＣ−ＲＨ　　　　〔保土ヶ谷化学工業製〕　　８％
スピロンイエローＣ−ＧＮＨ　　　　　〔保土ヶ谷化学工業製〕　　５％
Ｐｒｉｎｔｅｘ＃３５　　　　　　　　〔デグッサ社製〕　　　　　８％
ポリビニルブチラール　ＢＬ−１　　　〔積水化学製〕　　　　　　４％
ハイラック１１０Ｈ　　　　　　　　　〔日立化成製〕　　　　　１２％
３−メトキシブタノール　　　　　　　　　　　　　　　　　　　１０％
３−メトキシ，３−メチル，１−ブタノール　　　　　　　　　　５３％
（実施例３）２５℃粘度１３００ｍＰ・ｓ
スピロンブルーＣ−ＲＨ　　　　　　　〔保土ヶ谷化学工業製〕　　８％
スピロンバイオレットＣ−ＲＨ　　　　〔保土ヶ谷化学工業製〕　　４％
クロモフタルブルーＡ−３Ｒ　　　　　〔チバガイギー社製〕　　　８％
ポリビニルブチラール　ＢＬ−１　　　〔積水化学製〕　　　　　　４％
ハイラック１１０Ｈ　　　　　　　　　〔日立化成製〕　　　　　　８％
３−メトキシ，３−メチル，１−ブタノール　　　　　　　　　　６８％
（実施例４）２５℃粘度１３００ｍＰ・ｓ
スピロンバイオレットＣ−ＲＨ　　　　〔保土ヶ谷化学工業製〕　１０％
クロモフタルバイオレット　Ｂ　　　　〔チバガイギー社製〕　　　５％
ポリビニルブチラール　ＢＬ−Ｓ　　　〔積水化学製〕　　　　　　３％
ハイラック１１０Ｈ　　　　　　　　　〔ＨＵＬＵＳＥ製〕　　　１２％
３−メトキシ，３−メチル，１−ブタノール　　　　　　　　　　７０％
（実施例５）２５℃粘度９００ｍＰ・ｓ
スピロンレッドＣ−ＧＨ　　　　　　　〔保土ヶ谷化学工業製〕　１０％
ＤＰＰ　Ｒｅｄ　ＢＰ　　　　　　　　〔チバガイギー社製〕　　　５％
ポリビニルブチラール　ＢＬ−１　　　〔積水化学製〕　　　　　　３％
ハイラック１１０Ｈ　　　　　　　　　〔日立化成製〕　　　　　１２％
３−メトキシ，３−メチル，１−ブタノール　　　　　　　　　　７０％
（比較例１）顔料なし
スピロンバイオレットＣ−ＲＨ　　　　〔保土ヶ谷化学工業製〕　１０％
ポリビニルブチラール　ＢＬ−Ｓ　　　〔積水化学製〕　　　　　　５％
ＹＰ９０Ｌ　　　　　　　　　　　　　〔ヤスハラケミカル製〕　１０％
３−メトキシブタノール　　　　　　　　　　　　　　　　　　　　５％
３−メトキシ，３−メチル，１−ブタノール　　　　　　　　　　７０％
（比較例２）分散剤がＰＶＰなので吸湿性が高くボテが多くなる。
【００５１】
スピロンバイオレットＣ−ＲＨ　　　　〔保土ヶ谷化学工業製〕　１０％
クロモフタルバイオレット　Ｂ　　　　〔チバガイギー社製〕　　　５％
ポリビニルピロリドン　Ｋ−３０　　　〔ＩＳＰ社製〕　　　　　　３％
ハイラック１１０Ｈ　　　　　　　　　〔日立化成製〕　　　　　１２％
３−メトキシ，３−メチル，１−ブタノール　　　　　　　　　　７０％
（比較例３）分散剤がＰＶＢ以外の分散できない樹脂。
【００５２】
スピロンバイオレットＣ−ＲＨ　　　　〔保土ヶ谷化学工業製〕　１０％
クロモフタルバイオレット　Ｂ　　　　〔チバガイギー社製〕　　　５％
ハイラック１１０Ｈ　　　　　　　　　〔日立化成製〕　　　　　　３％
ハイラック１１０Ｈ　　　　　　　　　〔日立化成製〕　　　　　１２％
３−メトキシ，３−メチル，１−ブタノール　　　　　　　　　　７０％
（比較例４）化学構造式（１）でないもの
Ｐｒｉｎｔｅｘ＃３５　　　　　　　　〔デグッサ社製〕　　　　１５％
ポリビニルブチラール　ＢＭ−１　　　〔積水化学製〕　　　　　　８％
ハイラック１１０Ｈ　　　　　　　　　〔日立化成製〕　　　　　１２％
ポリプロピレングリコール（分子量４００）　　　　　　　　　　４０％
ポリプロピレングリコール（分子量１０００）　　　　　　　　　２５％
以上の様に実施例や比較例で得られたインキを充填し、下記評価テストを行った。
【００５３】
試験に用いたボールペンは、内径１．６０ｍｍのポリプロピレンチューブ、ステンレスチップ（ボールは超硬合金で、直径１．０ｍｍである）を有するものである。また、充填した後、２５℃６５％条件下にて３０分後に下記評価を行う。尚、揮発防止、吸湿防止用のインキ追従体としては下記の配合とした。
【００５４】
ダイアナプロセスオイル　　ＰＷ−９０　　６７％
アエロジルＲ−９７２　　　　　　　　　　　３％
Ｐ−１０５（テルペン樹脂）　　　　　　　３０％
逆流防止機構継ぎ手としては三菱鉛筆株社製シグノＵＭ−１００用の継ぎ手を利用し、更に金属管を使用してチューブとの接合を行った。
【００５５】
１）耐光性評価（機械評価）：
２５℃６５％条件下にてペンを６０°にセットし、２００ｇの荷重をかけ、接触する紙を４．５ｍ／ｍｉｎ　の速度で螺旋的に動かし、その筆記描線を所定の大きさに切り取り、フェドメーターにて１００ｈの退色度合いに基づき下記基準で判定した。
【００５６】
螺旋が判読できるもの；○
かなり薄いが判読できるもの；△
ほとんど判読できないもの；×
２）分散安定性評価：
顔料、分散剤を実施例、比較例の染料、樹脂未添加状態の配合にてペイントシェーカーにてφ０．５ジルコニアビーズをメディアとして１時間分散させた。その後、各々実施例、比較例を所定の配合にて調製した。分散した後、メディアと分離し３０分常温で放置した状態を目視にて観察した。異常に粘度上昇がありゲル化したものとの判別を行った。
【００５７】
分散が問題なく流動性があるもの：○
やや流動性に乏しいもの：△
ゲル化してしまい流動性がないもの：×
３）逆流防止機構内ボール移動性評価：
２５℃６５％条件下にてペンを上向きに３日間放置した。その後、所定の筆記用紙に丸書きを連続的に行い、筆記上の不具合を観察した。
【００５８】
全く問題なく、連続的な丸書きができるもの：○
書き出し後、３〜５周目くらいで１〜２周インキが転写できないもの：△
書き出し後、３〜５周目くらいで３周以上インキが転写できないもの：×
【００５９】
【表１】
2004107594.tif 000005
【００６０】
以上の結果から明らかなように、本発明の範囲となる実施例１〜５のインキ組成物は、本発明の範囲外となる比較例１〜４のインキ組成物に比べて、耐光性などの堅牢性に対して非常に優れ、分散安定性に関してもよく、ボールの動きがよくなることで逆流防止機構を確保することに優れていることが判明した。
【００６１】
【発明の効果】
本発明によれば、従来の方法とは異なり、滑らかな書き味を持ち、堅牢性、発色性、顔料の分散安定性を良好にすることに優れ逆流防止機構を搭載したボールペン用油性インキ組成物およびそれを用いた油性ボールペンが提供される。
【図面の簡単な説明】
【図１】逆流防止機構を搭載したボールペンの１例を示す模式断面図である。
【符号の説明】
１…チップ
２…金属あるいは超硬製ボール
３…インキ組成物
４…インキ収容管
５…継ぎ手部分
６…逆流防止用ボール
７，８…ボール座
【図１】
2004107594.tif 000008